(57)【要約】【課題】高い摩擦係数が必要とされる摺動部において、ノイズ及び振動の抑制に優れた摩擦面を安定して形成し、かつ維持する摩擦対を提供する。【解決手段】第一の摩擦材及び第二の摩擦材を組み合わせ、当該第一の摩擦材の摩擦面と当該第二の摩擦材の摩擦面とが当接してなる摩擦対であって、前記第一の摩擦材は、第一の基材、第一の母材、第一の高硬度材料、及び潤滑性樹脂を有し、且つ、前記第一の母材中に前記第一の高硬度材料と前記潤滑性樹脂とを分散分布させた第一の表面層を有し、当該第一の表面層の最表面が摩擦面となり、前記第二の摩擦材は、第二の基材、第二の母材、及び第二の高硬度材料を有し、且つ、前記第二の母材中に前記第二の高硬度材料を分散分布させた第二の表面層を有し、当該第二の表面層の最表面が摩擦面となることを特徴とする、摩擦対。【選択図】図１
2010091080.tif 000002
【特許請求の範囲】
【請求項１】
第一の摩擦材及び第二の摩擦材を組み合わせ、当該第一の摩擦材の摩擦面と当該第二の摩擦材の摩擦面とが当接してなる摩擦対であって、
前記第一の摩擦材は、
金属単体、金属化合物、有機化合物及び無機化合物から選ばれる少なくとも１つの物質を有する第一の基材、並びに、
金属単体、金属化合物、有機化合物及び無機化合物から選ばれる少なくとも１つの物質を有する第一の母材、及び当該第一の母材よりも熱膨張率が大きい金属単体、金属化合物、有機化合物及び無機化合物から選ばれる少なくとも１つの物質を有する第一の高硬度材料、及び当該第一の高硬度材料よりも熱膨張率の大きい少なくとも１つの物質を有する潤滑性樹脂を有し、且つ、前記第一の母材中に前記第一の高硬度材料と前記潤滑性樹脂とを分散分布させた第一の表面層を有し、当該第一の表面層の最表面が摩擦面となり、
前記第二の摩擦材は、
金属単体、金属化合物、有機化合物及び無機化合物から選ばれる少なくとも１つの物質を有する第二の基材、並びに、
金属単体、金属化合物、有機化合物及び無機化合物から選ばれる少なくとも１つの物質を有する第二の母材、及び金属単体、金属化合物、有機化合物及び無機化合物から選ばれる少なくとも１つの物質を有する第二の高硬度材料を有し、且つ、前記第二の母材中に前記第二の高硬度材料を分散分布させた第二の表面層を有し、当該第二の表面層の最表面が摩擦面となることを特徴とする、摩擦対。
【請求項２】
前記第二の高硬度材料が、前記第二の母材よりも熱膨張率が大きい、請求項１に記載の摩擦対。
【請求項３】
前記第一の摩擦材の前記第一の表面層は、前記摩擦面に開口する細孔を有し、当該細孔に前記潤滑性樹脂が充填されている、請求項１又は２に記載の摩擦対。
【請求項４】
前記潤滑性樹脂が耐熱性樹脂である、請求項１乃至３のいずれか一項に記載の摩擦対。
【請求項５】
前記第一の摩擦材が非摺動部材であり、前記第二の摩擦材が摺動部材である、請求項１乃至４のいずれか一項に記載の摩擦対。
【請求項６】
前記第一及び第二の母材の内、少なくともいずれか一方が金属酸化物である、請求項１乃至５のいずれか一項に記載の摩擦対。
【請求項７】
前記第一及び第二の高硬度材料の内、少なくともいずれか一方の３００℃における硬さがＨｖ１．５ＧＰａ以上である、請求項１乃至６のいずれか一項に記載の摩擦対。
【請求項８】
前記第一及び第二の高硬度材料は、繊維及び粒子の少なくともいずれか一方の形態である、請求項１乃至７のいずれか一項に記載の摩擦対。
【請求項９】
前記第一及び第二の高硬度材料の熱膨張率が、１２×１０−６〜２１×１０−６℃―１であり、前記潤滑性樹脂の熱膨張率が２３×１０−６℃―１以上である、請求項１乃至８のいずれか一項に記載の摩擦対。
【請求項１０】
前記第一及び第二の高硬度材料の内少なくともいずれか一方の融点が１０００℃以上である、請求項１乃至９のいずれか一項に記載の摩擦対。
【請求項１１】
前記潤滑性樹脂は、融点が１５０℃以上である、請求項１乃至１０のいずれか一項に記載の摩擦対。
【請求項１２】
前記第一の高硬度材料の、前記第一の摩擦材に対する含有割合、及び前記第二の高硬度材料の、前記第二の摩擦材に対する含有割合がいずれも１〜５０ｖｏｌ％であり、且つ、前記第一の摩擦材に含まれる前記潤滑性樹脂の体積に対する、前記第一の高硬度材料の体積割合が１／１０〜２／１である、請求項１乃至１１のいずれか一項に記載の摩擦対。
【請求項１３】
前記第一の摩擦材の前記第一の表面層における前記細孔の直径が、１〜５００μｍであり、且つ、前記細孔の開口面積の合計の、前記第一の摩擦材の摩擦面の総面積に対する割合が、１〜２０％である、請求項３乃至１２のいずれか一項に記載の摩擦対。
【発明の詳細な説明】
【技術分野】
【０００１】
本発明は、高い摩擦係数が必要とされる摺動部において、ノイズ及び振動の抑制に優れた摩擦面を安定して形成し、かつ維持する摩擦対に関する。
【背景技術】
【０００２】
従来、自動車や工作機等のクラッチ用又はブレーキ用摺材及び相手材との対として用いられる摩擦対には、様々な性能が求められている。特に、摺材及び相手材の摩擦面の安定した形成は、効きの良いクラッチ又はブレーキを開発する上で欠かせない課題である。
【０００３】
摩擦材の安定した摩擦面の形成に、自己潤滑性摩擦材料を用いる技術が、これまでにも開示されている。
特許文献１は、母材金属と該母材金属表面に形成された硬質皮膜と該硬質皮膜を貫通し該母材に達する細孔中に固定された自己潤滑性材料とからなることを特徴とする自己潤滑性摩擦材料に関する技術を開示している。
【０００４】
【特許文献１】特開２０００−４６０８３号公報
【発明の開示】
【発明が解決しようとする課題】
【０００５】
特許文献１で開示されたような自己潤滑性材料を用いた摩擦材料は、耐摩耗かつ低摩擦係数特性の向上を課題としている。したがって、前記文献に記載された技術を用いたとしても、耐摩耗かつ高摩擦係数特性の向上を達成した材料を作製することは困難であると考えられる。また、特許文献１で開示されたような摩擦材料は、摺動過程で平坦な硬質皮膜上に自己潤滑性材料の被膜が形成されることによって自己潤滑性が発生する。このため、接触圧力、摩擦速度、摩擦面や雰囲気温度などの摺動条件や、砂、泥、雨、水たまりの水などの摩擦面への介入や超低温などの特殊環境によっては、自己潤滑性の被膜が掻き取られて、安定した摩擦面の維持は困難であると考えられる。
本発明は、高い摩擦係数が必要とされる摺動部において、ノイズ及び振動の抑制に優れた摩擦面を安定して形成し、かつ維持する摩擦対を提供することを目的とする。
【課題を解決するための手段】
【０００６】
本発明の摩擦対は、第一の摩擦材及び第二の摩擦材を組み合わせ、当該第一の摩擦材の摩擦面と当該第二の摩擦材の摩擦面とが当接してなる摩擦対であって、前記第一の摩擦材は、金属単体、金属化合物、有機化合物及び無機化合物から選ばれる少なくとも１つの物質を有する第一の基材、並びに、金属単体、金属化合物、有機化合物及び無機化合物から選ばれる少なくとも１つの物質を有する第一の母材、及び当該第一の母材よりも熱膨張率が大きい金属単体、金属化合物、有機化合物及び無機化合物から選ばれる少なくとも１つの物質を有する第一の高硬度材料、及び当該第一の高硬度材料よりも熱膨張率の大きい少なくとも１つの物質を有する潤滑性樹脂を有し、且つ、前記第一の母材中に前記第一の高硬度材料と前記潤滑性樹脂とを分散分布させた第一の表面層を有し、当該第一の表面層の最表面が摩擦面となり、前記第二の摩擦材は、金属単体、金属化合物、有機化合物及び無機化合物から選ばれる少なくとも１つの物質を有する第二の基材、並びに、金属単体、金属化合物、有機化合物及び無機化合物から選ばれる少なくとも１つの物質を有する第二の母材、及び金属単体、金属化合物、有機化合物及び無機化合物から選ばれる少なくとも１つの物質を有する第二の高硬度材料を有し、且つ、前記第二の母材中に前記第二の高硬度材料を分散分布させた第二の表面層を有し、当該第二の表面層の最表面が摩擦面となることを特徴とする。
【０００７】
このような構成の摩擦対は、軽負荷時、すなわち１００℃以下の常用使用温度時には、わずかな摩擦熱によって熱膨張率の大きい前記潤滑性樹脂が前記第一の摩擦材の摩擦面上に突出し、前記第二の摩擦材中の前記第二の高硬度材料によって摩擦面に引き延ばされて、第一の表面層と第二の表面層との間に潤滑層を形成し、前記第一及び第二の摩擦材の摩耗を低減するため、摩擦力変動や面圧変動が小さく、且つ、摺動時のノイズ・振動を抑制する摩擦面を安定して形成し、かつ維持することができる。
また、本発明の摩擦対は、高負荷時、すなわち３００℃程度の高温時には、前記潤滑性樹脂が前記第一の摩擦材の摩擦面上に引き延ばされて潤滑層を形成するのと同時に、前記第一の高硬度材料が熱膨張によって摩擦面上に突出するため、前記第一及び第二の高硬度材料同士の摩擦が生じることにより高い摩擦係数を有し、且つ、前記第一の高硬度材料が前記潤滑層にくいこみ、前記第二の高硬度材料によって前記潤滑層が剥ぎ取られるのを防止するため、摩擦力変動や面圧変動が小さく、且つ、摺動時のノイズ・振動を抑制する摩擦面を安定して形成し、かつ維持することができる。
このように、本発明の摩擦対は、軽負荷時及び高負荷時のいずれにおいても、安定した摩擦面を維持することができる。
【０００８】
本発明の摩擦対の一形態としては、前記第二の高硬度材料が、前記第二の母材よりも熱膨張率が大きいという構成をとることができる。
【０００９】
このような構成の摩擦対は、高負荷時、すなわち３００℃程度の高温時には、前記潤滑性樹脂が前記第一の摩擦材の摩擦面上に引き延ばされて潤滑層を形成するのと同時に、前記第一及び第二の高硬度材料が熱膨張によって摩擦面上に突出するため、前記第一及び第二の高硬度材料同士の摩擦が生じることにより高い摩擦係数を有し、且つ、前記第一の高硬度材料が前記潤滑層にくいこみ、前記第二の高硬度材料によって前記潤滑層が剥ぎ取られるのを防止するため、摩擦力変動や面圧変動が小さく、且つ、摺動時のノイズ・振動を抑制する摩擦面を安定して形成し、かつ維持することができる。
【００１０】
本発明の摩擦対は、前記第一の摩擦材の前記第一の表面層は、前記摩擦面に開口する細孔を有し、当該細孔に前記潤滑性樹脂が充填されていることが好ましい。
【００１１】
このような構成の摩擦対は、前記細孔が、前記潤滑性樹脂を充填及び保持することができるため、特に軽負荷時、すなわち低温時に、前記潤滑性樹脂が熱膨張による潤滑剤の役割を果たすことができる。
【００１２】
本発明の摩擦対は、前記潤滑性樹脂が耐熱性樹脂であることが好ましい。
【００１３】
このような構成の摩擦対は、前記潤滑性樹脂が、高負荷時、すなわち３００℃程度の高温時においても、潤滑剤としての役割を果たすことができる。
【００１４】
本発明の摩擦対の一形態としては、前記第一の摩擦材が非摺動部材であり、前記第二の摩擦材が摺動部材であるという構成をとることができる。
【００１５】
本発明の摩擦対は、前記第一及び第二の母材の内、少なくともいずれか一方が金属酸化物であることが好ましい。
【００１６】
このような構成の摩擦対は、熱膨張率が小さい金属酸化物を前記第一又は第二の母材の内少なくともいずれか一方に用いることによって、前記第一の母材と前記第一の高硬度材料との熱膨張率の差、及び前記第二の母材と前記第二の高硬度材料との熱膨張率の差の少なくともいずれか一方が大きくなることから、前記潤滑性樹脂が潤滑剤としての役割をより果たすことができる。
【００１７】
本発明の摩擦対は、前記第一及び第二の高硬度材料の内、少なくともいずれか一方の３００℃における硬さがＨｖ１．５ＧＰａ以上であることが好ましい。
【００１８】
このような構成の摩擦対は、特に高負荷時において、より高い摩擦係数を有することができる。
【００１９】
本発明の摩擦対は、前記第一及び第二の高硬度材料は、繊維及び粒子の少なくともいずれか一方の形態であることが好ましい。
【００２０】
このような構成の摩擦対は、前記第一及び第二の高硬度材料が、熱膨張で摩擦面から突出した前記潤滑性樹脂を前記第一の摩擦材の摩擦面上に均すことによって、当該摩擦面上により均一な潤滑層を形成することができる。
【００２１】
本発明の摩擦対は、前記第一及び第二の高硬度材料の熱膨張率が、１２×１０−６〜２１×１０−６℃―１であり、前記潤滑性樹脂の熱膨張率が２３×１０−６℃―１以上であることが好ましい。
【００２２】
このような構成の摩擦対は、前記潤滑性樹脂の熱膨張率と、前記第一の摩擦材中の前記第一の高硬度材料の熱膨張率に十分な差が設けられていることによって、軽負荷時、すなわち１００℃以下の常用使用温度時には、前記潤滑性樹脂のみが摩擦面上に十分に突出し、潤滑剤の役割をより良く果たすことができ、また、高負荷時、すなわち３００℃程度の高温時には、前記第一及び第二の高硬度材料が摩擦面上に突出するため、前記第一及び第二の高硬度材料による高い摩擦状態を得ることができる。
【００２３】
本発明の摩擦対は、前記第一及び第二の高硬度材料の内少なくともいずれか一方の融点が１０００℃以上であることが好ましい。
【００２４】
このような構成の摩擦対は、高負荷時、すなわち３００℃程度の高温時においても、より高い摩擦係数を有することができる。
【００２５】
本発明の摩擦対は、前記潤滑性樹脂は、融点が１５０℃以上であることが好ましい。
【００２６】
このような構成の摩擦対は、前記潤滑性樹脂が、高負荷時、すなわち３００℃程度の高温時においても、潤滑剤としての役割を果たすことができる。
【００２７】
本発明の摩擦対は、前記第一の高硬度材料の、前記第一の摩擦材に対する含有割合、及び前記第二の高硬度材料の、前記第二の摩擦材に対する含有割合がいずれも１〜５０ｖｏｌ％であり、且つ、前記第一の摩擦材に含まれる前記潤滑性樹脂の体積に対する、前記第一の高硬度材料の体積割合が１／１０〜２／１であることが好ましい。
【００２８】
このような構成の摩擦対は、前記第一の高硬度材料、前記第二の高硬度材料、前記潤滑性樹脂を適切な割合で含んでいるため、より安定した摩擦面を形成・維持することができる。
【００２９】
本発明の摩擦対は、前記第一の摩擦材の前記第一の表面層における前記細孔の直径が、１〜５００μｍであり、且つ、前記細孔の開口面積の合計の、前記第一の摩擦材の摩擦面の総面積に対する割合が、１〜２０％であることが好ましい。
【００３０】
このような構成の摩擦対は、熱膨張による潤滑剤の役割を果たすのに十分な量の前記潤滑性樹脂を、前記細孔中に充填及び保持することができる。
【発明の効果】
【００３１】
本発明によれば、軽負荷時、すなわち１００℃以下の常用使用温度時には、わずかな摩擦熱によって熱膨張率の大きい前記潤滑性樹脂が前記第一の摩擦材の摩擦面上に突出し、前記第二の摩擦材中の前記第二の高硬度材料によって摩擦面に引き延ばされて、第一の表面層と第二の表面層との間に潤滑層を形成し、前記第一及び第二の摩擦材の摩耗を低減するため、摩擦力変動や面圧変動が小さく、且つ、摺動時のノイズ・振動を抑制する摩擦面を安定して形成し、かつ維持することができる。
また、本発明によれば、高負荷時、すなわち３００℃程度の高温時には、前記潤滑性樹脂が前記第一の摩擦材の摩擦面上に引き延ばされて潤滑層を形成するのと同時に、前記第一の高硬度材料が熱膨張によって摩擦面上に突出するため、前記第一及び第二の高硬度材料同士の摩擦が生じることにより高い摩擦係数を有し、且つ、前記第一の高硬度材料が前記潤滑層にくいこみ、前記第二の高硬度材料によって前記潤滑層が剥ぎ取られるのを防止するため、摩擦力変動や面圧変動が小さく、且つ、摺動時のノイズ・振動を抑制する摩擦面を安定して形成し、かつ維持することができる。
このように、本発明の摩擦対は、軽負荷時及び高負荷時のいずれにおいても、安定した摩擦面を維持することができる。
【発明を実施するための最良の形態】
【００３２】
本発明の摩擦対は、第一の摩擦材及び第二の摩擦材を組み合わせ、当該第一の摩擦材の摩擦面と当該第二の摩擦材の摩擦面とが当接してなる摩擦対であって、前記第一の摩擦材は、金属単体、金属化合物、有機化合物及び無機化合物から選ばれる少なくとも１つの物質を有する第一の基材、並びに、金属単体、金属化合物、有機化合物及び無機化合物から選ばれる少なくとも１つの物質を有する第一の母材、及び当該第一の母材よりも熱膨張率が大きい金属単体、金属化合物、有機化合物及び無機化合物から選ばれる少なくとも１つの物質を有する第一の高硬度材料、及び当該第一の高硬度材料よりも熱膨張率の大きい少なくとも１つの物質を有する潤滑性樹脂を有し、且つ、前記第一の母材中に前記第一の高硬度材料と前記潤滑性樹脂とを分散分布させた第一の表面層を有し、当該第一の表面層の最表面が摩擦面となり、前記第二の摩擦材は、金属単体、金属化合物、有機化合物及び無機化合物から選ばれる少なくとも１つの物質を有する第二の基材、並びに、金属単体、金属化合物、有機化合物及び無機化合物から選ばれる少なくとも１つの物質を有する第二の母材、及び金属単体、金属化合物、有機化合物及び無機化合物から選ばれる少なくとも１つの物質を有する第二の高硬度材料を有し、且つ、前記第二の母材中に前記第二の高硬度材料を分散分布させた第二の表面層を有し、当該第二の表面層の最表面が摩擦面となることを特徴とする。
【００３３】
本発明は、摺動時の負荷条件にかかわらず、負荷に適した摩擦面状態を維持する摩擦対を提供する。
負荷条件の変化によって摩擦熱による摩擦面温度も共に変化するので、ノイズ・振動を抑制する性能を有し且つ熱膨張率が大きい潤滑性樹脂と、熱膨張率が潤滑性樹脂よりは小さいが母材よりは大きい中間の熱膨張率の高硬度材料を分散分布させ、熱膨張差によって摩擦面への突出状態を変化させて、摩擦面に引き延ばされた樹脂潤滑による摩擦状態と、中間の熱膨張率で樹脂より硬い高硬度材料と潤滑性樹脂とを混合させた摩擦状態を、円滑に移行させることによって、負荷条件変化による摩擦面温度変化に対応した適正な摩擦面状態を維持することができる。
【００３４】
第一の摩擦材及び第二の摩擦材は、いずれも摩擦面を構成する第一又は第二の表面層の母材を有する。
ここでいう母材とは、構造剤として全体強度を司る組織であって、使用条件の温度において熱による変形が起きない物質を用いることが好ましい。
第一の摩擦材の第一の表面層中に含まれる第一の母材は、金属単体、金属化合物、有機化合物及び無機化合物から選ばれる少なくとも１つの物質である。第一の母材は、熱膨張率が１２×１０−６℃―１未満であることが好ましく、具体的には、フェライト系の鉄鋼、フェライト系の合金鋼、フェライト系の鋳鉄、フェライト系の合金鋳鉄、酸化鉄、酸化クロム、酸化アルミニウム、黒鉛、二硫化モリブデンを用いることができる。
第二の摩擦材の第二の表面層中に含まれる第二の母材は、金属単体、金属化合物、有機化合物及び無機化合物から選ばれる少なくとも１つの物質である。具体的には、鉄鋼の繊維及び粒子、銅合金の繊維及び粒子、チタン酸カリウム繊維、炭素繊維、及び硫酸バリウム、硫酸カルシウム、水酸化カルシウム、炭酸カルシウム、無定形炭素、ガラス状炭素、アラミド、カシューダスト粒子、黒鉛粒子、二硫化モリブデン粒子や、フェノール樹脂などの結合剤としての熱硬化性樹脂を用いることができる。
なお、第二の母材としては、上述した第一の母材と同様に、熱膨張率が１２×１０−６℃―１未満である物質を用いるという構成を採用することもできる。
【００３５】
第一及び第二の母材の内、少なくともいずれか一方が金属酸化物であることが好ましい。これは、熱膨張率が小さい金属酸化物を第一及び第二の母材の内少なくともいずれか一方に用いることによって、第一の母材と後述する第一の高硬度材料との熱膨張率の差、及び第二の母材と後述する第二の高硬度材料との熱膨張率の差の少なくともいずれか一方が大きくなることから、後述する潤滑性樹脂が潤滑剤としての役割をより果たすことができる。
金属酸化物の例としては、上述した酸化鉄、酸化クロム、酸化アルミニウムなどを用いることができる。
【００３６】
第一の摩擦材は、さらに、上述した第一の母材よりも熱膨張率が大きい金属単体、金属化合物、有機化合物及び無機化合物から選ばれる少なくとも１つの物質を有する第一の高硬度材料、及び当該第一の高硬度材料よりも熱膨張率の大きい少なくとも１つの物質を有する潤滑性樹脂を有し、第一の母材中に第一の高硬度材料と潤滑性樹脂とを分散分布させた第一の表面層を有し、当該第一の表面層の最表面が摩擦面となる。
また、第二の摩擦材は、さらに、金属単体、金属化合物、有機化合物及び無機化合物から選ばれる少なくとも１つの物質を有する第二の高硬度材料を有し、且つ、上述した第二の母材中に当該第二の高硬度材料を分散分布させた第二の表面層を有し、当該第二の表面層の最表面が摩擦面となる。
ここでいう分散分布とは、表面層中又は摩擦面近傍域において、均一に万遍無く物質が分布していることを意味するものであって、必ずしも摩擦材の内部にまで分散分布することを意味するものではない。
【００３７】
第一の摩擦材中の第一の高硬度材料は、上述した第一の母材よりも熱膨張率が大きい金属単体、金属化合物、有機化合物及び無機化合物から選ばれる少なくとも１つの物質を有する。これは、仮に第一の高硬度材料の熱膨張率が第一の母材以下であるとすると、摩擦面温度が上昇しても、第一の高硬度材料が摩擦面から突出することが難しく、したがって、望みの摩擦状態を得ることができないからである。
【００３８】
第二の摩擦材中の第二の高硬度材料は、金属単体、金属化合物、有機化合物及び無機化合物から選ばれる少なくとも１つの物質を有する第二の高硬度材料を有する。
なお、第二の高硬度材料が、第二の母材よりも熱膨張率が大きいという構成を採用することができる。このような構成を採用することによって、高負荷時、すなわち３００℃程度の高温時には、後述する潤滑性樹脂が第一の摩擦材の摩擦面上に引き延ばされて潤滑層を形成するのと同時に、第一及び第二の高硬度材料が熱膨張によって摩擦面上に突出するため、第一及び第二の高硬度材料同士の摩擦が生じることにより高い摩擦係数を有し、且つ、第一の高硬度材料が前記潤滑層にくいこみ、第二の高硬度材料によって潤滑層が剥ぎ取られるのを防止するため、摩擦力変動や面圧変動が小さく、且つ、摺動時のノイズ・振動を抑制する摩擦面を安定して形成し、かつ維持することができる。
【００３９】
第一及び第二の高硬度材料の内、少なくともいずれか一方の３００℃における硬さがＨｖ１．５ＧＰａ以上であることが好ましい。これは、特に高負荷時において、より高い摩擦係数を有することができるからである。
【００４０】
第一及び第二の高硬度材料の熱膨張率が、１２×１０−６〜２１×１０−６℃―１であることが好ましい。これは、後述する潤滑性樹脂の熱膨張率と、第一の高硬度材料の熱膨張率に十分な差が設けられていることによって、軽負荷時、すなわち１００℃以下の常用使用温度時には、前記潤滑性樹脂のみが摩擦面上に十分に突出し、潤滑剤の役割をより良く果たすことができ、また、高負荷時、すなわち３００℃程度の高温時には、第一及び第二の高硬度材料が摩擦面上に突出するため、第一及び第二の高硬度材料による高い摩擦状態を得ることができるからである。
【００４１】
第一及び第二の高硬度材料の内少なくともいずれか一方の融点が１０００℃以上であることが好ましい。これは、高負荷時、すなわち３００℃程度の高温時においても、より高い摩擦係数を有することができるからである。
【００４２】
上述した硬さ、熱膨張率及び融点の観点から、第一の高硬度材料としては、具体的には、例えば日本工業規格の材料記号において、ＳＵＳ３０４、ＳＵＳ３１６、ＳＵＳＸＭ１５Ｊ１等と示されるオーステナイト系ステンレス鋼や、又は日本工業規格の材料記号において、ＳＵＨ３５、ＳＵＨ３６、ＳＵＨ３７、ＳＵＨ６６０等と示されるオーステナイト系耐熱鋼、また、インコネル（登録商標）７５０、インコネル（登録商標）７５１などのニッケル合金、また、酸化マグネシウムを用いるのが好ましい。
【００４３】
上述した硬さ、熱膨張率及び融点の観点から、第二の高硬度材料としては、具体的には、鉄鋼、チタン酸カリウム、硫酸バリウム、硫酸カルシウム、水酸化カルシウム、炭酸カルシウム、無定形炭素、ガラス状炭素を用いるのが好ましい。
なお、第二の高硬度材料としては、上述した第一の高硬度材料と同様の物質を用いるという構成を採用することもできる。
【００４４】
第一又は第二の高硬度材料は、繊維及び粒子の少なくともいずれか一方の形態であることが好ましい。これは、第一及び第二の高硬度材料が、熱膨張で摩擦面から突出した後述する潤滑性樹脂を第一の摩擦材の摩擦面上に均すことによって、当該摩擦面上により均一な潤滑層を形成することができるからである。
このように均一な潤滑層を形成するという観点から、例えば繊維の形態を採用する場合には、当該繊維の大きさは、直径が３０〜５００μｍで、長さが１００〜５０００μｍであることが特に好ましい。また、例えば粒子の形態を採用する場合には、当該粒子の直径は、３０〜５００μｍであることが特に好ましい。
【００４５】
第一の摩擦材中の潤滑性樹脂としては、熱硬化性樹脂及び熱可塑性樹脂のいずれも用いることができるが、摺動初期及び摺動中の摩擦面の平衡状態を維持する観点から、熱可塑性樹脂を用いることが好ましい。
【００４６】
潤滑性樹脂は、融点が１５０℃以上であることが好ましい。これは、当該潤滑性樹脂が、高負荷時、すなわち３００℃程度の高温時においても、潤滑剤としての役割を果たすことができるからである。なお、潤滑性樹脂の融点は、２００℃以上であることが特に好ましく、２５０℃以上であることが最も好ましい。
【００４７】
潤滑性樹脂が耐熱性樹脂であることが好ましい。これは、当該潤滑性樹脂が、高負荷時、すなわち３００℃程度の高温時においても、潤滑剤としての役割を果たすことができるからである。
【００４８】
上述した融点及び樹脂選択の観点から、第一の摩擦材中の潤滑性樹脂としては、具体的には、ポリアミド、ポリアミドイミド、ポリベンゾイミダゾール、ポリアセタール、ポリカーボネート、変性ポリフェニレンエーテル、ポリブチレンテレフタレート、ポリエチレンテレフタレート、環状ポリオレフィン、ポリフェニレンスルファイド、ポリスルホン、ポリエーテルスルホン、非晶質ポリアリレート、液晶ポリマー、ポリエーテルエーテルケトン、ポリエーテルイミド等のエンジニアリング・プラスチックを用いることが好ましい。
なお、これら２種以上の樹脂を混合して潤滑性樹脂として用いることもできる。
【００４９】
潤滑性樹脂の熱膨張率は、２３×１０−６℃―１以上であることが好ましい。これは、潤滑性樹脂の熱膨張率と、上述した第一の摩擦材中の前記第一の高硬度材料の熱膨張率に十分な差が設けられていることによって、軽負荷時、すなわち１００℃以下の常用使用温度時には、潤滑性樹脂のみが摩擦面上に十分に突出し、潤滑剤の役割をより良く果たすことができ、また、高負荷時、すなわち３００℃程度の高温時には、第一及び第二の高硬度材料が摩擦面上に突出するため、第一及び第二の高硬度材料による高い摩擦状態を得ることができるからである。
なお、潤滑性樹脂の熱膨張率は、３０×１０−６℃―１以上であることがより好ましい。また、潤滑性樹脂の熱膨張率は、１１０×１０−６℃―１以下であることが好ましく、７０×１０−６℃―１以下であることがより好ましい。
【００５０】
第一の摩擦材の第一の表面層は、摩擦面に開口する細孔を有し、当該細孔に上述した潤滑性樹脂が充填されていることが好ましい。これは、細孔が、潤滑性樹脂を充填及び保持することができるため、軽負荷時、すなわち低温時に、潤滑性樹脂が熱膨張による潤滑剤の役割を果たすことができるからである。
【００５１】
摩擦材に設けられる細孔は、潤滑性樹脂を充填すると同時か、又は潤滑性樹脂充填前のいずれの場合にも設けることができる。
潤滑性樹脂を充填すると同時に細孔を設ける方法としては、例えば、第一の母材、第一の高硬度材料及び潤滑性樹脂を混合して溶射する方法、第一の母材及び潤滑性樹脂をメカニカルアロイング法で合金化して第一の高硬度材料と混合して溶射する方法、第一の高硬度材料及び潤滑性樹脂をメカニカルアロイング法で合金化して第一の母材と混合して溶射する方法、第一の母材、第一の高硬度材料及び潤滑性樹脂をメカニカルアロイング法で合金化して溶射する方法等が挙げられる。
潤滑性樹脂充填前に細孔を設け、その後に潤滑性樹脂を充填する方法としては、例えば、第一の母材と第一の高硬度材料を焼結した後、当該焼結によって形成された細孔の一部又は全部に潤滑性樹脂を含浸する方法、同様に焼結した後、形成された細孔の一部又は全部に潤滑性樹脂の素となるモノマーを充填した後、潤滑性樹脂を熱重合する方法などが挙げられる。
【００５２】
第一の摩擦材の第一の表面層における細孔の直径が、１〜５００μｍであり、且つ、細孔の開口面積の合計の、第一の摩擦材の摩擦面の総面積に占める割合が、１〜２０％であることが好ましい。これは、仮に細孔の直径が１μｍ未満であるとすると、細孔が十分な量の潤滑性樹脂を内部に捕捉することが難しく、５００μｍを超えると、摩擦面に潤滑性樹脂を保持することが難しくなり、いずれの場合も軽負荷時、すなわち低温時に、潤滑性樹脂が熱膨張による潤滑剤の役割を果たすことができなくなり、摺動時のノイズ・振動を抑制する摩擦面を安定して形成し、且つ、維持することができなくなるからである。また、細孔の開口面積の合計の第一の摩擦材の摩擦面の総面積に占める割合が、１％未満であるとすると、十分な量の潤滑性樹脂を第一の表面層に留めることができず、また、前記割合が２０％を超える値であるとすると、細孔の総面積が大きすぎることから第一の表面層自体を保つことができない。
なお、各細孔の直径は、５μｍ以上であることがより好ましく、１０μｍ以上であることが最も好ましい。また、各細孔の直径は、４００μｍ以下であることがより好ましく、３００μｍ以下であることが最も好ましい。
細孔の開口面積の合計が第一の摩擦材の摩擦面の総面積に占める面積割合は、５〜１５％であることがより好ましい。
【００５３】
上述した第一の高硬度材料の、第一の摩擦材に対する含有割合、及び上述した第二の高硬度材料の、第二の摩擦材に対する含有割合がいずれも１〜５０ｖｏｌ％であり、且つ、第一の摩擦材に含まれる潤滑性樹脂の体積に対する、上述した第一の高硬度材料の体積割合が１／１０〜２／１であることが好ましい。
これは、第一の高硬度材料の含有割合及び第二の高硬度材料の含有割合の少なくとも一方が１ｖｏｌ％未満であると、潤滑性樹脂による潤滑層を形成すること及び高温での高い摩擦を生じさせることが難しくなるからであり、これらの含有割合の少なくとも一方が５０ｖｏｌ％を超えると、潤滑層の剥離を抑制することが難しくなるからである。なお、これらの含有割合は、６ｖｏｌ％以上であることが好ましく、１０ｖｏｌ％以上であることがより好ましい。また、これらの含有割合は、４０ｖｏｌ％以下であることが好ましく、３０ｖｏｌ％以下であることがより好ましい。
また、潤滑性樹脂の体積に対する、第一の高硬度材料の体積割合が１／１０未満であると、高温での高い摩擦を生じさせることが難しくなり、前記体積割合が２／１を超える割合であるとすると、潤滑層を形成するのに十分な量の潤滑性樹脂を含有できなくなる。
【００５４】
第一及び第二の表面層の厚さは、いずれも１００〜１０００μｍであることが好ましい。これは、厚さが１００μｍ未満では十分な耐久寿命を得るのが難しいからであり、１０００μｍを超えると、表面層の内部応力が大きくなりやすいために、後述する基材との密着性が低下することがあるからである。なお、第一の表面層と第一の基材との間、及び第二の表面層と第二の基材との間には、それぞれ密着性の向上のための中間層を設けることができ、その材質や厚さは密着性が得られるものであれば、特に限定されるものではない。
【００５５】
第一の摩擦材が有する第一の基材、及び第二の摩擦材が有する第二の基材は、それぞれ金属単体、金属化合物、有機化合物及び無機化合物から選ばれる少なくとも１つの物質を有する。
第一及び第二の基材としては、熱による変形が起きない材料を用いることが好ましく、具体的には、鋳鉄等の金属や、アラミド繊維、セルロースなどの有機繊維、鋼繊維、銅繊維、セラミック繊維、ガラス繊維、ロックウールなどの無機繊維を用いることができる。なお、第一及び第二の基材が、第一及び第二の各摩擦材全体に占める割合は、５〜５０ｖｏｌ％であるのが好ましい。
【００５６】
本発明の摩擦対の一形態としては、前記第一の摩擦材が非摺動部材であり、前記第二の摩擦材が摺動部材であるという構成をとることができる。
【００５７】
図１は、本発明の摩擦対の典型例の断面模式図である。
本発明の摩擦対１００は、第一の摩擦材１と第二の摩擦材２を有し、当該第一の摩擦材１の第一の基材１４に密着した第一の表面層１０上の摩擦面４１と当該第二の摩擦材２の第二の基材３３に密着した第二の表面層３０上の摩擦面４３とが当接している。なお、本典型例においては、第二の摩擦材２が摺動部材であり、第一の摩擦材１が非摺動部材であるという構成をとる。
第一の摩擦材１は、第一の表面層１０中に第一の母材１１、第一の高硬度材料１２及び潤滑性樹脂１３を有し、当該材料１２及び当該樹脂１３の一部が摩擦面４１に露出している。第二の摩擦材２は、第二の表面層３０中に第二の母材３１及び第二の高硬度材料３２を有し、当該材料３２の一部が摩擦面４３に露出している。ここで、前記材料１２及び前記材料３２は、同一の物質である。
【００５８】
図２は、上記典型例の摩擦対の軽負荷時、及び高負荷時の様子を示した断面模式図である。
図２（ａ）は、軽負荷時、すなわち１００℃以下の常用温度時の摩擦対の様子を示した断面模式図である。前記第一の母材１１よりも熱膨張率が大きい前記潤滑性樹脂１３が摩擦面４１上に突出することによって、潤滑性樹脂１３より硬い第二の高硬度材料３２の働きによって、潤滑性樹脂１３は摩擦面に沿って引き延ばされて、表面層１０及び表面層３０の間に潤滑層５０が形成される。また、摩擦面に露出した第一の高硬度材料１２と第二の高硬度材料３２の一部が軽く接触して摩擦力を発生させている。このようにして、潤滑性樹脂１３は摩擦面から突出することによって潤滑剤の役割を果たし、第一の摩擦材１及び第二の摩擦材２の摩耗を低減するため、摩擦力変動や面圧変動が小さく、摺動時のノイズ・振動を抑制する摩擦面を安定して形成し、かつ維持することができる。
【００５９】
図２（ｂ）は、高負荷時、すなわち３００℃程度の高温時の摩擦対の様子を示した断面模式図である。潤滑性樹脂１３のみではなく、第一の高硬度材料１２及び第二の高硬度材料３２も熱膨張によって摩擦面４１及び４３からそれぞれ突出し、その一部が強く接触するようになって、高い摩擦が生じるようになる。潤滑性樹脂１３が、軽負荷時、すなわち１００℃以下の常用温度時よりさらに熱膨張して摩擦面４１から突出し、第一の高硬度材料１２及び第二の高硬度材料３２の突出によって形成される第一の表面層１０と第二の表面層３０の空隙に引き延ばされることによって、潤滑層５０が形成される。このとき、第一の高硬度材料が潤滑層にくいこむため、第二の高硬度材料によって潤滑層が剥ぎ取られるのを防止している。
このようにして、低負荷時よりもさらに潤沢な潤滑性樹脂の層が保持されるため、第一の高硬度材料１２と第二の高硬度材料３２との高い摩擦が生じても潤滑が保たれ、摩擦力変動や面圧変動が小さく、且つ、摺動時のノイズ・振動を抑制する摩擦面を安定して形成し、かつ維持することができる。
【００６０】
本発明によれば、軽負荷時、すなわち１００℃以下の常用使用温度時には、わずかな摩擦熱によって熱膨張率の大きい潤滑性樹脂が第一の摩擦材の摩擦面上に突出し、第二の摩擦材中の第二の高硬度材料によって摩擦面に引き延ばされて、第一の表面層と第二の表面層との間に潤滑層を形成し、第一及び第二の摩擦材の摩耗を低減するため、摩擦力変動や面圧変動が小さく、且つ、摺動時のノイズ・振動を抑制する摩擦面を安定して形成し、かつ維持することができる。
また、本発明によれば、高負荷時、すなわち３００℃程度の高温時には、潤滑性樹脂が第一の摩擦材の摩擦面上に引き延ばされて潤滑層を形成するのと同時に、第一の高硬度材料が熱膨張によって摩擦面上に突出するため、第一及び第二の高硬度材料同士の摩擦が生じることにより高い摩擦係数を有し、且つ、第一の高硬度材料が潤滑層にくいこみ、第二の高硬度材料によって潤滑層が剥ぎ取られるのを防止するため、摩擦力変動や面圧変動が小さく、且つ、摺動時のノイズ・振動を抑制する摩擦面を安定して形成し、かつ維持することができる。
このように、本発明の摩擦対は、軽負荷時及び高負荷時のいずれにおいても、安定した摩擦面を維持することができる。
【実施例】
【００６１】
以下に示す実施例に基づいて、比較例と対比しつつ本発明の説明をする。
【００６２】
１．摩擦対の作製
［実施例］
第一の母材としてＦｅ‐Ｃ合金を、第一の高硬度材料として日本工業規格の材料記号でＳＵＨ３５と示されるオーステナイト系耐熱鋼を、潤滑性樹脂としてポリアミドイミドをそれぞれ選択し、これらの混合物を第一の基材（鋳鉄製のローター）にプラズマ溶射して第一の摩擦材を得た。
第二の摩擦材の構成要素の１つである第二の基材（ブレーキパッド）は、下記表１に示す材料を、下記表１の実施例の欄に示した配合（ｖｏｌ％）で混合して作製した。製造方法の詳細としては、まず、縦型ミキサーによって各種原料を５分間均一に混合し、摩擦材原料混合物を得た。次の工程の熱成形は、１５０℃に加熱した金型中に摩擦材原料混合物を投入した後、１０分間、２００ｋｇ／ｃｍ２で加圧して行った。その後２００℃、２時間硬化を行い、第二の基材を得た。その後、第二の母材としてＦｅ‐Ｃ合金を、第二の高硬度材料として日本工業規格の材料記号でＳＵＨ３５と示されるオーステナイト系耐熱鋼を、それぞれ選択し、これらの混合物を上述した第二の基材の表面にプラズマ溶射して第二の摩擦材を得た。
これら第一の摩擦材（非摺動部材）及び第二の摩擦材（摺動部材）を合わせて、実施例の摩擦対とした。
【００６３】
［比較例］
第一の基材（鋳鉄製のローター）と、下記表１に示す材料を、下記表１の比較例の欄に示した配合（ｖｏｌ％）で混合して作製した第二の基材（ブレーキパッド）とを合わせて、比較例の摩擦対とした。なお、ブレーキパッド原料の混合・熱成形方法は、実施例のブレーキパッド同様である。
すなわち、比較例１においては、第一の基材・第二の基材共に、本発明の特徴の１つである、表面層の形成を行わなかった。
【００６４】
【表１】
2010091080.tif 000003
【００６５】
２．摩擦対の摩擦特性の測定及び評価
実施例及び比較例の摩擦対について、１００℃又は３００℃の温度条件において、テストピース形状で２００Ｎの荷重のもと、１ｍ／ｓの速度で１時間すり合わせを行い、その後、１ｍ／ｓ→０ｍ／ｓの制動を行った。その際の摩擦係数（μ）、及び一制動中の摩擦係数の変動量（Δμ）、摩耗量を比較したものを表２に示す。
【００６６】
【表２】
2010091080.tif 000004
【００６７】
表２に示されるように、１００℃及び３００℃のいずれの温度条件においても、実施例の摩擦対は、比較例の摩擦対と比べて摩擦係数μが高く、摩擦係数の変動量Δμも小さく、さらに摩耗量も少ないことが分かった。
【図面の簡単な説明】
【００６８】
【図１】本発明の摩擦対の典型例の断面模式図である。
【図２】本発明の摩擦対の典型例の軽負荷時、及び高負荷時の様子を示した断面模式図である。
【符号の説明】
【００６９】
１…第一の摩擦材
２…第二の摩擦材
１０…第一の表面層
１１…第一の母材
１２…第一の高硬度材料
１３…潤滑性樹脂
１４…第一の基材
３０…第二の表面層
３１…第二の母材
３２…第二の高硬度材料
３３…第二の基材
４１…摩擦面
４３…摩擦面
５０…潤滑層
１００…摩擦対
【図１】
2010091080.tif 000005
【図２】
2010091080.tif 000006